(57)【要約】【課題】ブリーディングが抑制された水硬性組成物を得ることができるブリーディング抑制剤を提供する。【解決手段】  セメントを含有した水硬性結合材と水を含有する水硬性組成物に使用するブリーディング抑制剤であって、所定のポリオキシアルキレン化合物からなるブリーディング抑制剤。【選択図】なし【特許請求の範囲】
【請求項１】
セメントを含有した水硬性結合材と水を含有する水硬性組成物に使用するブリーディング抑制剤であって、
下記の式（１）で示されるポリオキシアルキレン化合物からなるブリーディング抑制剤。
Ｒ−［Ｏ−（ＡＯ）ｍ−Ｘ］ｎ      （１）
Ｒ：３〜５価のアルコール化合物から全ての水酸基を除いた残基
Ｘ：水素原子又は炭素数１〜２２のアルキル基
ＡＯ：炭素数２〜４のオキシアルキレン基
ｍ：２０〜１００の整数
ｎ：３〜５の整数
ｍ，ｎ：ｍ×ｎ＝６０〜３００を満足する整数
【請求項２】
前記式（１）において、Ｒが、グリセリン、トリメチロールプロパン、ペンタエリスリトール、または、ジグリセリンから全ての水酸基を除いた残基である、請求項１に記載のブリーディング抑制剤。
【請求項３】
前記式（１）において、Ｘが水素原子である、請求項１又は２に記載のブリーディング抑制剤。
【請求項４】
前記式（１）において、ＡＯのオキシアルキレン基中の全体の９０モル％以上がオキシエチレン基である、請求項１〜３のいずれか一項に記載のブリーディング抑制剤。
【請求項５】
前記式（１）において、ｍは２５〜８０の範囲の整数であって、且つｍ×ｎが７５〜２４０の範囲にある整数である、請求項１〜４のいずれか一項に記載のブリーディング抑制剤。
【請求項６】
セメントを含有した水硬性結合材及び水を含有する水硬性組成物であって、
前記水硬性結合材１００質量部当たり請求項１〜５のいずれか一項に記載のブリーディング抑制剤を０．００１〜１．０質量部の割合で含有する、水硬性組成物。
【請求項７】
更に分散剤を含むものである、請求項６に記載の水硬性組成物。
【発明の詳細な説明】
【技術分野】
【０００１】
本発明は、ブリーディング抑制剤に関する。更に詳しくは、本発明は、ブリーディングが抑制された水硬性組成物を得ることができるブリーディング抑制剤に関する。
【背景技術】
【０００２】
従来、水硬性組成物は、セメントペースト、モルタル、コンクリートなどのセメント組成物として広く用いられている。この水硬性組成物は、水を添加して練り混ぜてから硬化するまでの間に、浮き水（ブリーディング）を生じるという問題がある。
【０００３】
このブリーディングが水硬性組成物の打設後に多量に発生すると、水硬性組成物中の水が表面に出る際に生じる水の通り道が、水硬性組成物組織の緻密性を損ない硬化時の強度低下を引き起こすという不具合がある。
【０００４】
そこで、この不具合を防止するために、各種の水硬性組成物用添加剤が用いられており、その中で、例えばポリエチレングリコールも利用されている（特許文献１参照）。
【先行技術文献】
【特許文献】
【０００５】
【特許文献１】特開平６−６４９５６号公報
【発明の概要】
【発明が解決しようとする課題】
【０００６】
しかしながら、骨材事情の悪化から、ブリーディングは、増加する傾向にある。具体的には、従来、骨材には良質な川砂・山砂、川砂利・山砂利等が使用されてきたが、最近では、良質な骨材は採れ難く、骨材として砕石や砕砂を用いる必要がある。この場合、従来の骨材を使用した場合と同じワーカビリティーを得るためには単位水量を増やす必要があるが、単位水量を増やすことでブリーディングが増加する傾向にある。そして、特許文献１に記載のようなポリエチレングリコールでは十分にブリーディングを抑制し低減することが難しい状況であった。そこで、水硬性組成物における他の性質に影響しにくく、十分にブリーディングを抑制することができるブリーディング抑制剤が求められている。
【０００７】
本発明は、このような従来技術の有する問題点に鑑みてなされたものであり、その課題とするところは、ブリーディングが抑制された水硬性組成物を得ることができるブリーディング抑制剤を提供することである。
【課題を解決するための手段】
【０００８】
本発明者らは、上記課題を解決するべく鋭意研究した結果、特定の化合物をブリーディング抑制剤に使用することによって上記課題を解決し得ることを見出した。
【０００９】
本発明によれば、以下に示す、ブリーディング抑制剤が提供される。
【００１０】
［１］  セメントを含有した水硬性結合材と水を含有する水硬性組成物に使用するブリーディング抑制剤であって、
下記の式（１）で示されるポリオキシアルキレン化合物からなるブリーディング抑制剤。
Ｒ−［Ｏ−（ＡＯ）ｍ−Ｘ］ｎ      （１）
Ｒ：３〜５価のアルコール化合物から全ての水酸基を除いた残基
Ｘ：水素原子又は炭素数１〜２２のアルキル基
ＡＯ：炭素数２〜４のオキシアルキレン基
ｍ：２０〜１００の整数
ｎ：３〜５の整数
ｍ，ｎ：ｍ×ｎ＝６０〜３００を満足する整数
【００１１】
［２］  前記式（１）において、Ｒが、グリセリン、トリメチロールプロパン、ペンタエリスリトール、または、ジグリセリンから全ての水酸基を除いた残基である、前記［１］に記載のブリーディング抑制剤。
【００１２】
［３］  前記式（１）において、Ｘが水素原子である、前記［１］又は［２］に記載のブリーディング抑制剤。
【００１３】
［４］前記式（１）において、ＡＯのオキシアルキレン基中の全体の９０モル％以上がオキシエチレン基である、前記［１］〜［３］のいずれかに記載のブリーディング抑制剤。
【００１４】
［５］  前記式（１）において、ｍは２５〜８０の範囲の整数であって、且つｍ×ｎが７５〜２４０の範囲にある整数である、前記［１］〜［４］のいずれかに記載のブリーディング抑制剤。
【００１５】
［６］  セメントを含有した水硬性結合材及び水を含有する水硬性組成物であって、
前記水硬性結合材１００質量部当たり前記［１］〜［５］のいずれかに記載のブリーディング抑制剤を０．００１〜１．０質量部の割合で含有する、水硬性組成物。
【００１６】
［７］  更に分散剤を含むものである、前記［６］に記載の水硬性組成物。
【発明の効果】
【００１７】
本発明のブリーディング抑制剤は、ブリーディングが抑制された水硬性組成物を得ることができるという効果を奏するものである。
【００１８】
本発明の水硬性組成物は、ブリーディングが抑制され、ブリーディングの量が少ないという効果を奏するものである。
【発明を実施するための形態】
【００１９】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２０】
［１］ブリーディング抑制剤：
本発明は、セメントを含有した水硬性結合材と水を含有する水硬性組成物に使用するブリーディング抑制剤であって、下記の式（１）で示されるポリオキシアルキレン化合物を含む、ブリーディング抑制剤である。
Ｒ−［Ｏ−（ＡＯ）ｍ−Ｘ］ｎ      （１）
Ｒ：３〜５価のアルコール化合物から全ての水酸基を除いた残基
Ｘ：水素原子又は炭素数１〜２２のアルキル基
ＡＯ：炭素数２〜４のオキシアルキレン基
ｍ：２０〜１００の整数
ｎ：３〜５の整数
ｍ，ｎ：ｍ×ｎ＝６０〜３００を満足する整数
【００２１】
［１−１］式（１）で示されるポリオキシアルキレン化合物：
本発明のブリーディング抑制剤において式（１）で示されるポリオキシアルキレン化合物におけるＲは、３価のアルコール化合物、４価のアルコール化合物、または、５価のアルコール化合物から全ての水酸基を除いた残基である。なお、これらのアルコール化合物は、炭素数が１〜６であることがよい。
【００２２】
具体的には、３価のアルコール化合物としては、例えば、グリセリン、トリメチロールエタン、トリメチロールプロパン等のトリメチロールアルカン、１，３，５−ペンタトリオールなどが挙げられる。
【００２３】
４価のアルコール化合物としては、例えば、エリスリトール、ペンタエリスリトール、ジグリセリンなどが挙げられる。
【００２４】
５価のアルコール化合物としては、例えば、リビトール、アラビトール、キシリトール、マンニトール、グルコース、フルクトース、マンノース、ソルボース、グロース、タロース、タガトース、ガラクトース、アロース、プシコース、アルトロースなどが挙げられる。
【００２５】
これらの中でも、３価のアルコール化合物または４価のアルコール化合物から全ての水酸基を除いた残基が好ましく、より具体的には、グリセリン、トリメチロールプロパン、ペンタエリスリトール、または、ジグリセリンから全ての水酸基を除いた残基であることが更に好ましい。このような残基であると、良好なブリーディング抑制効果が発揮される。
【００２６】
式（１）におけるＸとしては、水素原子又は炭素数１〜２２のアルキル基である。炭素数１〜２２のアルキル基としては、例えば、メチル基、エチル基、ブチル基、ヘキシル基、ヘプチル基、オクチル基、ノニル基、デシル基、ウンデシル基、ドデシル基、テトラデシル基、ペンタデシル基、ヘキサデシル基、ヘプタデシル基、オクタデシル基、ノナデシル基、エイコシル基、ヘンエイコシル基、ドコシル基、トリコシル基、テトラコシル基、ペンタコシル基、ヘキサコシル基、ヘプタコシル基、オクタコシル基、２−メチル−ペンチル基、２−エチル−ヘキシル基、２−プロピル−ヘプチル基、２−ブチル−オクチル基、２−ペンチル−ノニル基、２−ヘキシル−デシル基、２−ヘプチル−ウンデシル基、２−オクチル−ドデシル基、２−ノニル−トリデシル基、２−デシル−テトラデシル基、２−ウンデシル−ペンタデシル基、２−ドデシル−ヘキサデシル基等が挙げられる。なかでもＸとしては、水素原子又はメチル基が好ましく、水素原子がより好ましい。
【００２７】
ここで、Ｘが水素原子であると、該化合物の合成の容易さ、原料入手、経済性の面から好ましい。
【００２８】
式（１）においてＡＯは、炭素数２〜４のオキシアルキレン基である。ＡＯが複数存在する場合には、２種類以上のオキシアルキレン基を使用してもよい。ＡＯとしては、具体的には、オキシエチレン基及び／又はオキシプロピレン基が含まれることが好ましく、より好ましくは、ＡＯのオキシアルキレン基の全体のうち、オキシエチレン基を５０モル％以上含有し、更に好ましくは、ＡＯのオキシアルキレン基の全体のうち、オキシエチレン基を９０モル％以上含有するものである。なお、２種類以上のオキシアルキレン基が付加した場合、結合の順には特に制限はなく、ランダム結合でも良いし、ブロック結合でも良い。
【００２９】
式（１）において、ｍは、ポリオキシアルキレン基の付加モル数を示す。ｍは２０〜１００の整数であり、ｎは３〜５の整数である。これらのｍとｎは、ｍ×ｎ＝６０〜３００を満足する整数である。そして、ｍは２５〜８０の範囲であり且つｍ×ｎが７５〜２４０の範囲であることが好ましい。ｍが２０より小さいと、ブリーディング低減効果が発揮されず、ｍが１００より大きいと、コンクリートの粘性が上がり、ワーカビリティーが低下する。更に、ｍ×ｎの値が６０より小さいと、ブリーディング低減効果が発揮しない。ｍ×ｎの値が３００より大きいと、コンクリートの粘性が上がり、ワーカビリティーが低下する。
【００３０】
例えば、式（１）におけるＸが水素原子であるポリオキシアルキレン化合物の製造方法としては、特に限定されず、公知の製造方法で製造することができる。
【００３１】
具体的には、Ｒにフェノール性の２つの水酸基を有する化合物にアルキレンオキシドを付加することで得られる。アルキレンオキシドを付加する際には、触媒を用いることができる。アルキレンオキシドを付加重合する際の触媒としては、アルカリ金属及びアルカリ土類金属やそれらの水酸化物、アルコラート等のアルカリ触媒やルイス酸触媒、複合金属触媒を用いることができ、好ましくはアルカリ触媒である。
【００３２】
アルカリ触媒としては、例えば、ナトリウム、カリウム、ナトリウムカリウムアマルガム、水酸化ナトリウム、水酸化カリウム、ナトリウムハイドライド、ナトリウムメトキシド、カリウムメトキシド、ナトリウムエトキシド、カリウムエトキシド、カリウムブトキシド等を挙げることができる。好ましくは、水酸化ナトリウム、水酸化カリウム、ナトリウムメトキシド、カリウムメトキシド、カリウムブトキシドである。
【００３３】
ルイス酸触媒としては、例えば、四塩化錫、三フッ化ホウ素、三フッ化ホウ素ジエチルエーテル錯体、三フッ化ホウ素ジｎ−ブチルエーテル錯体、三フッ化ホウ素テトラヒドロフラン錯体、三フッ化ホウ素フェノール錯体、三フッ化ホウ素酢酸錯体等の三フッ化ホウ素化合物などが挙げられる。
【００３４】
本発明のブリーディング抑制剤は、溶液に限定されず固体であってもよい。
【００３５】
なお、本発明のブリーディング抑制剤は、従来公知の水硬性組成物用添加剤と併用してもよいし、混合してもよい。
【００３６】
［２］水硬性組成物：
本発明の水硬性組成物は、セメントを含有した水硬性結合材及び水を含有する水硬性組成物であって、水硬性結合材１００質量部当たり本発明のブリーディング抑制剤を０．００１〜１．０質量部の割合で含有するものである。
【００３７】
このような水硬性組成物は、本発明のブリーディング抑制剤を含有するため、ブリーディングが抑制され、ブリーディングの量が少ないものになる。
【００３８】
水硬性結合材としては、セメントを含有するものである。このセメントとしては、例えば、普通ポルトランドセメント、早強ポルトランドセメント、中庸熱セメント等の各種ポルトランドセメントの他に、高炉セメント、フライアッシュセメント、シリカフュームセメント等の各種混合セメントが挙げられる。
【００３９】
また、本発明の水硬性組成物は、更に分散剤を含有するものでもよい。この分散剤は、それぞれ従来公知のものを適宜採用することができる。
【００４０】
なお、本発明の水硬性組成物は、セメントを含有した水硬性結合材、水、分散剤以外に、骨材、収縮低減剤、空気連行剤などを含有していても良い。
【００４１】
本発明の水硬性組成物は、水硬性結合材１００質量部当たり本発明のブリーディング抑制剤を０．０１〜０．５質量部の割合で含有することが更に好ましい。このような含有割合とすると、ブリーディングが更に抑制され、ブリーディングの量がより少ないものになる。
【実施例】
【００４２】
以下、本発明の構成及び効果をより具体的にするため、実施例等を挙げるが、本発明がこれらの実施例に限定されるというものではない。尚、以下の実施例及び比較例において、部は質量部を、また、％は質量％、ｐｐｍは質量ｐｐｍを意味する。
【００４３】
実施例１
・ブリーディング抑制剤（ＥＸ−１）の製造
攪拌機、圧力計、および温度計を備えた圧力容器中に、グリセリン２６．１ｇおよび水酸化カリウム２．３ｇを仕込んだ。脱水を行った後に、反応系を１３０±５℃に維持しながらエチレンオキシド（表１中、「ＥＯ」と記す）１１２４ｇを０．４ＭＰａのゲージ圧にて５時間かけて添加した。その後、反応温度（１３０±５℃）で１時間保持した。その後、「キョーワード６００（協和化学工業社製）」を用いて中和し、ろ過を行い、ブリーディング抑制剤（ＥＸ−１）を得た。
【００４４】
実施例２〜４、７、比較例１〜４
実施例１で用いたグリセリンに代えてトリメチロールプロパンまたはジエチレングリコールを用い、更にエチレンオキシドの量を表１に示すように変え、適切な反応時間となるよう、水酸化カリウムの量を変化させて、各ブリーディング抑制剤（ＥＸ−２）、（ＥＸ−３）、（ＥＸ−４）、（ＥＸ−７）、（ＲＥ−１）、（ＲＥ−２）、（ＲＥ−３）、（ＲＥ−４）を得た。
【００４５】
実施例５
・ブリーディング抑制剤（ＥＸ−５）の製造
攪拌機、圧力計、および温度計を備えた圧力容器中に、トリメチロールプロパン３３．１ｇおよび水酸化カリウム２．３ｇを仕込んだ。次いで、反応系を減圧にて脱水を１時間行った。その後、１３０±５℃に維持しながらエチレンオキシド１０７６ｇを０．４ＭＰａのゲージ圧にて５時間かけて添加した。その後、反応温度（１３０±５℃）で１時間保持した後、更に同温度にてプロピレンオキシド（表１中、「ＰＯ」と記す）を４２．５ｇ添加し、反応温度（１３０±５℃）で１時間保持し、回収した。その後、「キョーワード６００（協和化学工業社製）」を用いて中和し、ろ過を行ない、ブリーディング抑制剤（ＥＸ−５）を得た。
【００４６】
実施例６
・ブリーディング抑制剤（ＥＸ−６）の製造
ブリーディング抑制剤（ＥＸ−６）は、表１に示すように、エチレンオキシド（表１中、「ＥＯ」と記す）及びプロピレンオキシド（表１中、「ＰＯ」と記す）の量を変化させたこと以外は、実施例５と同様にして製造した。
【００４７】
【表１】
2019163186.tif 000002
※１  表１中、式（１）中の「Ｒ」は、この欄に記載された化合物から全ての水酸基を除いた残基である。
【００４８】
（実施例８〜１５、比較例５〜９）
表１で示したブリーディング抑制剤（水硬性組成物用ブリーディング抑制剤）をコンクリートに用いて評価を行った。
【００４９】
具体的には、表２に示した配合条件で、２０℃の試験室内で５０Ｌの強制二軸ミキサーに、普通ポルトランドセメント（太平洋セメント社製、宇部三菱セメント社製、及び住友大阪セメント社製等量混合、密度＝３．１６ｇ／ｃｍ３）からなる水硬性結合材と、骨材として陸砂（大井川水系、密度＝２．５８ｇ／ｃｍ３）及び砕石（岡崎産砕石、密度＝２．６６ｇ／ｃｍ３）と、を添加し、更に、ＡＥ減水剤として「チューポールＥＸ６０（竹本油脂社製）」、表１に示す各ブリーディング抑制剤、及び、空気連行剤ＡＥ−３００（竹本油脂社製）のそれぞれ所定量（表３参照）と、消泡剤である「ＡＦＫ−２（竹本油脂社製）」とを、上記普通ポルトランドセメントに対して０．００５％として練り混ぜ水（水道水）と共に、上記ミキサーに投入して９０秒間練混ぜた。スランプが１８±１ｃｍ、連行空気量が４．５±０．５％の範囲となるよう、ＡＥ減水剤、空気連行剤の量を調整し、コンクリート組成物（水硬性組成物）を調製した。
【００５０】
調製したコンクリート組成物について、スランプ、連行空気量、ブリーディング量を求め、結果を表３にまとめて示した。
【００５１】
・連行空気量（容量％）：
練り混ぜ直後のコンクリート組成物について、ＪＩＳ−Ａ１１２８に準拠して測定した。
【００５２】
・スランプ（ｃｍ）：
連行空気量の測定と同時にＪＩＳ−Ａ１１０１に準拠して測定した。
【００５３】
・ブリーディング量：
練り混ぜ直後のコンクリート組成物について、連行空気量及びスランプを測定後、ＪＩＳ−Ａ１１２３に準拠して測定した。
【００５４】
【表２】
2019163186.tif 000003
【００５５】
表２中、「セメント」は、上述した普通ポルトランドセメントを示す。「細骨材」は、上述した陸砂（大井川水系産、密度＝２．５８ｇ／ｃｍ３）を示し、「粗骨材」は、砕石（岡崎産砕石、密度＝２．６６ｇ／ｃｍ３）を示す。また、「細骨材率（％）」は、式：細骨材／粗骨材×１００により算出した値を示す。また、「水／セメントの割合（％）」は、式：水／セメント×１００により算出した値を示す。
【００５６】
【表３】
2019163186.tif 000004
【００５７】
表３の記載について以下に説明する。
添加量：セメント質量に対する添加量（％）
「セメントに対する％」は、セメント（水硬性結合材）１００質量部に対する質量部を意味する。
【００５８】
以上に示すように、本発明のブリーディング抑制剤は、得られる水硬性組成物のブリーディングの量を少なくすることができることが分かった。即ち、本発明の水硬性組成物は、ブリーディングが抑制されているものであることが分かる。
【産業上の利用可能性】
【００５９】
本発明のブリーディング抑制剤は、水硬性組成物に使用するブリーディング抑制剤として利用することができる。本発明の水硬性組成物は、セメントペースト、モルタル、コンクリートなどのセメント組成物として利用することができる。